(57)【特許請求の範囲】
【請求項１】
Ｒ1−Ｆｅ−Ｂ系組成（Ｒ1はＹ及びＳｃを含む希土類元素から選ばれる１種又は２種以上）からなる焼結磁石体に、Ｒ2の酸化物、フッ化物、酸フッ化物、水酸化物又は水素化物（Ｒ2はＹ及びＳｃを含む希土類元素から選ばれる１種又は２種以上）から選ばれる１種又は２種以上を含有する粉末を塗布し熱処理してＲ2を焼結磁石体に吸収させる希土類永久磁石の製造方法において、
互いに対向する２つの側壁にそれぞれネットベルト通過口を有する塗工槽を用意し、溶媒中に上記粉末を分散したスラリーをこの塗工槽に連続的に供給してオーバーフローさせ、複数の上記焼結磁石体をネットベルトコンベア上に並べて連続的に水平搬送し、上記ネットベルト通過口を通して塗工槽内の上記スラリー中を通過させることにより、水平方向に連続的に移動させながら該焼結磁石体にスラリーを塗布した後、焼結磁石体を乾燥させてスラリーの溶媒を除去することにより、複数の焼結磁石体に上記粉末を連続的に塗布することを特徴とする希土類磁石の製造方法。
【請求項２】
上記焼結磁石体を上記塗工槽内のスラリー中を通過させ乾燥させる塗布プロセスを複数回繰り返す請求項１記載の希土類磁石の製造方法。
【請求項３】
上記塗工槽から排出され、搬送される上記焼結磁石体に空気を噴射して余滴を除去した後、乾燥処理を行う請求項１又は２記載の希土類磁石の製造方法。
【請求項４】
上記乾燥処理が、上記スラリーを構成する溶媒の沸点（ＴB）の±５０℃以内の温度の空気を希土類磁石に噴射することにより行われる請求項１〜３のいずれか１項に記載の希土類磁石の製造方法。
【請求項５】
上記ネットベルトコンベアのネットベルト上を押えネットベルトで覆い、上記焼結磁石体をこれらのネットベルト間に保持して搬送する請求項１〜４のいずれか１項に記載の希土類磁石の製造方法。
【請求項６】
Ｒ1−Ｆｅ−Ｂ系組成（Ｒ1はＹ及びＳｃを含む希土類元素から選ばれる１種又は２種以上）からなる焼結磁石体に、Ｒ2の酸化物、フッ化物、酸フッ化物、水酸化物又は水素化物（Ｒ2はＹ及びＳｃを含む希土類元素から選ばれる１種又は２種以上）から選ばれる１種又は２種以上を含有する粉末を塗布し熱処理してＲ2を焼結磁石体に吸収させて、希土類永久磁石を製造する際に、上記粉末を上記焼結磁石体に塗布する塗布装置であり、
上記焼結磁石体を水平方向に沿って直線的に搬送するネットベルトコンベアと、
互いに対向する２つの側壁にそれぞれネットベルト通過口を有する箱型の容器であり、上記粉末を溶媒に分散したスラリーを収容し、このスラリーに上記焼結磁石体を浸漬してスラリーを塗布する内槽と、
上記内槽からオーバーフローする上記スラリーを受容する外槽と、
上記外槽内のスラリーを上記内槽へと返送するスラリー返送手段と、
上記内槽から排出された焼結磁石体表面を乾燥させ、上記スラリーの溶媒を除去して上記粉体を上記焼結磁石体表面に固着させる乾燥手段とを具備してなり、
上記内槽に上記スラリーを連続的に供給し、このスラリーをオーバーフローさせて上記外槽に受容すると共に、上記スラリー返送手段により該外槽から内槽へと返送してスラリーを循環させ、上記ネットベルトコンベアにより上記焼結磁石体を水平搬送し、上記内槽の一方の上記ネットベルト通過口から内槽内へと導入して上記スラリーに浸漬し他方の上記ネットベルト通過口から排出することにより、水平方向に連続的に移動させながら該焼結磁石体にスラリーを塗布し、上記乾燥手段で乾燥させることにより上記スラリーの溶媒を除去して上記粉体を上記焼結磁石体表面に固着させる希土類化合物の塗布装置。
【請求項７】
上記ネットベルトコンベアのネットベルト上を覆って該ネットベルトコンベアと同期して移動する押えネットベルトを具備し、上記焼結磁石体をこれらのネットベルト間に保持して搬送する請求項６記載の希土類化合物の塗布装置。
【請求項８】
上記内槽と上記乾燥手段との間に配設され、上記ネットベルトコンベアで水平搬送される上記焼結磁石体に空気を噴射して、該焼結磁石体表面のスラリーの余滴を除去する余滴除去手段を具備する請求項６又は７記載の希土類化合物の塗布装置。
【請求項９】
上記乾燥手段が配設された乾燥ゾーンをチャンバーで覆い、該チャンバー内の空気を吸引して集塵することにより、焼結磁石体表面から除去された希土類化合物の粉末を回収する集塵手段を具備する請求項６〜８のいずれか１項に記載の希土類化合物の塗布装置。
【請求項１０】
上記乾燥手段が配設された乾燥ゾーンと上記余滴除去手段が配設された余滴除去ゾーンの両方をチャンバーで覆い、該チャンバー内の空気を吸引して集塵することにより、焼結磁石体表面から除去された希土類化合物の粉末を回収する集塵手段を具備する請求項８記載の希土類化合物の塗布装置。
【請求項１１】
上記スラリー返送手段により上記外槽からスラリーを上記内槽へと返送する際に、上記外槽から排出されたスラリーを一旦貯留して、スラリーの液管理を行う貯液槽を具備する請求項６〜１０のいずれか１項に記載の希土類化合物の塗布装置。
【請求項１２】
上記内槽、上記外槽、上記スラリー返送手段、上記乾燥手段を具備したモジュールを複数直列に配置し、上記ネットベルトコンベアで上記焼結磁石体をこれら複数のモジュールを通過させることにより、上記スラリー塗布から乾燥までの粉末塗布プロセスを複数回繰り返すように構成された請求項６〜１１のいずれか１項に記載の希土類化合物の塗布装置。
【請求項１３】
上記ネットベルトコンベアのネットベルトの上面に均等に配置された多数の突起を有し、複数の該突起上に上記焼結磁石体が載置されるように構成された請求項６〜１２のいずれか１項に記載の希土類化合物の塗布装置。
【請求項１４】
上記ネットベルトコンベアのネットベルトが、金属線をネット状に編んだものであり、かつ上面に上記金属線を部分的に三角形に折り曲げて突出させた多数の突起を有するものである請求項６〜１３のいずれか１項に記載の希土類化合物の塗布装置。
【発明の詳細な説明】
【技術分野】
【０００１】
本発明は、焼結磁石体に、希土類化合物を含有する粉末を塗布し熱処理して希土類元素を焼結磁石体に吸収させ、希土類永久磁石を製造する際に、上記希土類化合物の粉末を均一かつ効率的に塗布して磁気特性に優れた希土類磁石を効率的に得ることができる希土類磁石の製造方法、及び該希土類磁石の製造方法に好ましく用いられる希土類化合物の塗布装置に関する。
【背景技術】
【０００２】
Ｎｄ−Ｆｅ−Ｂ系などの希土類永久磁石は、その優れた磁気特性のために、ますます用途が広がってきている。従来、この希土類磁石の保磁力を更に向上させる方法として、焼結磁石体の表面に希土類化合物の粉末を塗布して熱処理し、希土類元素を焼結磁石体に吸収拡散させて希土類永久磁石を得る方法が知られており（特許文献１：特開２００７−５３３５１号公報、特許文献２：国際公開第２００６／０４３３４８号）、この方法によれば、残留磁束密度の減少を抑制しつつ保磁力を増大させることが可能である。
【０００３】
しかしながら、この方法は更に改善の余地を残している。即ち、従来上記希土類化合物の塗布には、該希土類化合物を含む粉末を水や有機溶媒に分散させたスラリーに焼結磁石体を浸漬して、又は該スラリーを焼結磁石体にスプレーして塗布し、乾燥させる方法が一般的であるが、浸漬法やスプレー法では、粉末の塗着量をコントロールすることが難しく、希土類元素を十分に吸収させることができなかったり、逆に必要以上の粉末が塗布され貴重な希土類元素を無駄に消費してしまう場合もある。また、塗膜の膜厚にバラツキが生じやすく、膜の緻密性も高くないため、保磁力増大を飽和にまで高めるには過剰な塗着量が必要になる。更に、粉末からなる塗膜の密着力が低いために塗着工程から熱処理工程が完了するまでの作業性が必ずしも良好なものではない。
【０００４】
このため、希土類化合物の粉末を均一かつ効率的に塗布することができ、しかも塗着量をコントロールして緻密な粉末の塗膜を密着性よく形成することができる塗布方法の開発が望まれる。
【先行技術文献】
【特許文献】
【０００５】
【特許文献１】特開２００７−５３３５１号公報
【特許文献２】国際公開第２００６／０４３３４８号
【発明の概要】
【発明が解決しようとする課題】
【０００６】
本発明は、上記事情に鑑みなされたもので、Ｒ1−Ｆｅ−Ｂ系組成（Ｒ1はＹ及びＳｃを含む希土類元素から選ばれる１種又は２種以上）からなる焼結磁石体表面に、Ｒ2の酸化物、フッ化物、酸フッ化物、水酸化物又は水素化物（Ｒ2はＹ及びＳｃを含む希土類元素から選ばれる１種又は２種以上）から選ばれる１種又は２種以上を含有する粉末を塗布し熱処理して希土類永久磁石を製造する際に、粉末を均一かつ効率的に塗布することができ、しかも塗着量をコントロールして緻密な粉末の塗膜を密着性よく形成することができ、より磁気特性に優れた希土類磁石を効率的に得ることができる希土類磁石の製造方法、及びこの希土類磁石の製造方法に好適に用いられる希土類化合物の塗布装置を提供することを目的とする。
【課題を解決するための手段】
【０００７】
本発明は、上記目的を達成するため、下記請求項１〜５の希土類磁石の製造方法を提供する。
請求項１：
Ｒ1−Ｆｅ−Ｂ系組成（Ｒ1はＹ及びＳｃを含む希土類元素から選ばれる１種又は２種以上）からなる焼結磁石体に、Ｒ2の酸化物、フッ化物、酸フッ化物、水酸化物又は水素化物（Ｒ2はＹ及びＳｃを含む希土類元素から選ばれる１種又は２種以上）から選ばれる１種又は２種以上を含有する粉末を塗布し熱処理してＲ2を焼結磁石体に吸収させる希土類永久磁石の製造方法において、
互いに対向する２つの側壁にそれぞれネットベルト通過口を有する塗工槽を用意し、溶媒中に上記粉末を分散したスラリーをこの塗工槽に連続的に供給してオーバーフローさせ、複数の上記焼結磁石体をネットベルトコンベア上に並べて連続的に水平搬送し、上記ネットベルト通過口を通して塗工槽内の上記スラリー中を通過させることにより、水平方向に連続的に移動させながら該焼結磁石体にスラリーを塗布した後、焼結磁石体を乾燥させてスラリーの溶媒を除去することにより、複数の焼結磁石体に上記粉末を連続的に塗布することを特徴とする希土類磁石の製造方法。
請求項２：
上記焼結磁石体を上記塗工槽内のスラリー中を通過させ乾燥させる塗布プロセスを複数回繰り返す請求項１記載の希土類磁石の製造方法。
請求項３：
上記塗工槽から排出され、搬送される上記焼結磁石体に空気を噴射して余滴を除去した後、乾燥処理を行う請求項１又は２記載の希土類磁石の製造方法。
請求項４：
上記乾燥処理が、上記スラリーを構成する溶媒の沸点（ＴB）の±５０℃以内の温度の空気を希土類磁石に噴射することにより行われる請求項１〜３のいずれか１項に記載の希土類磁石の製造方法。
請求項５：
上記ネットベルトコンベアのネットベルト上を押えネットベルトで覆い、上記焼結磁石体をこれらのネットベルト間に保持して搬送する請求項１〜４のいずれか１項に記載の希土類磁石の製造方法。
【０００８】
また本発明は、上記目的を達成するため、下記請求項６〜１４の希土類化合物の塗布装置を提供する。
請求項６：
Ｒ1−Ｆｅ−Ｂ系組成（Ｒ1はＹ及びＳｃを含む希土類元素から選ばれる１種又は２種以上）からなる焼結磁石体に、Ｒ2の酸化物、フッ化物、酸フッ化物、水酸化物又は水素化物（Ｒ2はＹ及びＳｃを含む希土類元素から選ばれる１種又は２種以上）から選ばれる１種又は２種以上を含有する粉末を塗布し熱処理してＲ2を焼結磁石体に吸収させて、希土類永久磁石を製造する際に、上記粉末を上記焼結磁石体に塗布する塗布装置であり、
上記焼結磁石体を水平方向に沿って直線的に搬送するネットベルトコンベアと、
互いに対向する２つの側壁にそれぞれネットベルト通過口を有する箱型の容器であり、上記粉末を溶媒に分散したスラリーを収容し、このスラリーに上記焼結磁石体を浸漬してスラリーを塗布する内槽と、
上記内槽からオーバーフローする上記スラリーを受容する外槽と、
上記外槽内のスラリーを上記内槽へと返送するスラリー返送手段と、
上記内槽から排出された焼結磁石体表面を乾燥させ、上記スラリーの溶媒を除去して上記粉体を上記焼結磁石体表面に固着させる乾燥手段とを具備してなり、
上記内槽に上記スラリーを連続的に供給し、このスラリーをオーバーフローさせて上記外槽に受容すると共に、上記スラリー返送手段により該外槽から内槽へと返送してスラリーを循環させ、上記ネットベルトコンベアにより上記焼結磁石体を水平搬送し、上記内槽の一方の上記ネットベルト通過口から内槽内へと導入して上記スラリーに浸漬し他方の上記ネットベルト通過口から排出することにより、水平方向に連続的に移動させながら該焼結磁石体にスラリーを塗布し、上記乾燥手段で乾燥させることにより上記スラリーの溶媒を除去して上記粉体を上記焼結磁石体表面に固着させる希土類化合物の塗布装置。
請求項７：
上記ネットベルトコンベアのネットベルト上を覆って該ネットベルトコンベアと同期して移動する押えネットベルトを具備し、上記焼結磁石体をこれらのネットベルト間に保持して搬送する請求項６記載の希土類化合物の塗布装置。
請求項８：
上記内槽と上記乾燥手段との間に配設され、上記ネットベルトコンベアで水平搬送される上記焼結磁石体に空気を噴射して、該焼結磁石体表面のスラリーの余滴を除去する余滴除去手段を具備する請求項６又は７記載の希土類化合物の塗布装置。
請求項９：
上記乾燥手段が配設された乾燥ゾーンをチャンバーで覆い、該チャンバー内の空気を吸引して集塵することにより、焼結磁石体表面から除去された希土類化合物の粉末を回収する集塵手段を具備する請求項６〜８のいずれか１項に記載の希土類化合物の塗布装置。
請求項１０：
上記乾燥手段が配設された乾燥ゾーンと上記余滴除去手段が配設された余滴除去ゾーンの両方をチャンバーで覆い、該チャンバー内の空気を吸引して集塵することにより、焼結磁石体表面から除去された希土類化合物の粉末を回収する集塵手段を具備する請求項８記載の希土類化合物の塗布装置。
請求項１１：
上記スラリー返送手段により上記外槽からスラリーを上記内槽へと返送する際に、上記外槽から排出されたスラリーを一旦貯留して、スラリーの液管理を行う貯液槽を具備する請求項６〜１０のいずれか１項に記載の希土類化合物の塗布装置。
請求項１２：
上記内槽、上記外槽、上記スラリー返送手段、上記乾燥手段を具備したモジュールを複数直列に配置し、上記ネットベルトコンベアで上記焼結磁石体をこれら複数のモジュールを通過させることにより、上記スラリー塗布から乾燥までの粉末塗布プロセスを複数回繰り返すように構成された請求項６〜１１のいずれか１項に記載の希土類化合物の塗布装置。
請求項１３：
上記ネットベルトコンベアのネットベルトの上面に均等に配置された多数の突起を有し、複数の該突起上に上記焼結磁石体が載置されるように構成された請求項６〜１２のいずれか１項に記載の希土類化合物の塗布装置。
請求項１４：
上記ネットベルトコンベアのネットベルトが、金属線をネット状に編んだものであり、かつ上面に上記金属線を部分的に三角形に折り曲げて突出させた多数の突起を有するものである請求項６〜１３のいずれか１項に記載の希土類化合物の塗布装置。
【０００９】
即ち、上記本発明の製造方法及び塗布装置は、希土類化合物の粉末を溶媒に分散させたスラリーを上記塗工槽（内槽）に連続的に供給してオーバーフローさせ、この塗工槽（内槽）内のスラリー中に、上記ネットベルトコンベアで水平搬送される複数の焼結磁石体を連続的に通過させて、スラリーを浸漬塗布し、この塗工槽（内槽）から連続的に排出される焼結磁石体を上記乾燥手段で乾燥させてスラリーの溶媒を除去することにより、複数の焼結磁石体に上記希土類化合物の粉末を連続的に塗布するものである。
【発明の効果】
【００１０】
本発明によれば、上記スラリー返送手段などを用いて、連続的に塗工槽（内槽）に上記スラリーを供給しオーバーフローさせた状態で焼結磁石体にスラリーを浸漬塗布するように構成されているため、スラリーを常に一定の状態に維持しながら浸漬塗布を行うことができ、またネットベルトコンベアで搬送しながらスラリーを塗布した後に乾燥を行うので複数の焼結磁石体に対して連続的に希土類化合物粉末の塗布処理を行うことができ、更にネットベルトコンベアで水平に搬送しながらスラリー塗布を行い、またそのまま乾燥を行うこともできるので、小さな間隔で多数個の焼結磁石体を並べて搬送しても前後の焼結磁石体が互いに接触することなく、極めて効率的に連続処理を行うことができ、容易に自動化することもできる。これらのことから、希土類化合物粉末の塗着量を均一化することができると共に、塗着量のコントロールも正確に行うことでき、ムラのない均一な希土類化合物粉末の塗膜を効率よく形成することができるものである。
【００１１】
そして、本発明の製造方法及び塗布装置によれば、このように希土類化合物の粉末を均一に焼結磁石体表面に塗布することができ、しかもその塗布操作を極めて効率的に行うことができるので、保磁力が良好に増大された磁気特性に優れた希土類磁石を効率的に製造することができるものである。
【図面の簡単な説明】
【００１２】
【図１】本発明の一実施例にかかる塗布装置を示す概略図である。
【図２】同塗布装置を構成する内槽（塗工槽）を示す斜視図である。
【図３】実施例において、得られた希土類磁石から測定用サンプルを切り出した位置を示す説明図である。
【発明を実施するための形態】
【００１３】
本発明の希土類磁石の製造方法は、上記のとおり、Ｒ1−Ｆｅ−Ｂ系組成（Ｒ1はＹ及びＳｃを含む希土類元素から選ばれる１種又は２種以上）からなる焼結磁石体に、Ｒ2の酸化物、フッ化物、酸フッ化物、水酸化物又は水素化物（Ｒ2はＹ及びＳｃを含む希土類元素から選ばれる１種又は２種以上）を含有する粉末を塗布し熱処理してＲ2を焼結磁石体に吸収させて希土類磁石を製造するものである。
【００１４】
上記Ｒ1−Ｆｅ−Ｂ系焼結磁石体は、公知の方法で得られたものを用いることができ、例えば常法に従ってＲ1、Ｆｅ、Ｂを含有する母合金を粗粉砕、微粉砕、成形、焼結させることにより得ることができる。なお、Ｒ1は上記のとおり、Ｙ及びＳｃを含む希土類元素から選ばれる１種又は２種以上で、具体的にはＹ、Ｓｃ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｙｂ及びＬｕが挙げられる。
【００１５】
本発明では、このＲ1−Ｆｅ−Ｂ系焼結磁石体を、必要に応じて研削等によって所定形状に成形し、表面にＲ2の酸化物、フッ化物、酸フッ化物、水酸化物、水素化物の１種又は２種以上を含有する粉末を塗布し、熱処理して焼結磁石体に吸収拡散（粒界拡散）させ、希土類磁石を得る。
【００１６】
上記Ｒ2は、上記のように、Ｙ及びＳｃを含む希土類元素から選ばれる１種又は２種以上であり、上記Ｒ1と同様にＹ、Ｓｃ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｙｂ及びＬｕが例示される。この場合、特に制限されるのではないが、Ｒ2中の１又は複数に合計で１０原子％以上、より好ましくは２０原子％以上、特に４０原子％以上のＤｙ又はＴｂを含むことが好ましい。このようにＲ2に１０原子％以上のＤｙ及び／又はＴｂが含まれ、かつＲ2におけるＮｄとＰｒの合計濃度が前記Ｒ1におけるＮｄとＰｒの合計濃度より低いことが本発明の目的からより好ましい。
【００１７】
本発明において上記粉末の塗布は、該粉末を溶媒に分散したスラリーを調製し、このスラリーを焼結磁石体表面に塗布して乾燥させることにより行われる。この場合、粉末の粒径は、特に制限されるものではなく、吸収拡散（粒界拡散）に用いられる希土類化合物粉末として一般的な粒度とすることができ、具体的には、平均粒子径１００μｍ以下が好ましく、より好ましくは１０μｍ以下である。その下限は特に制限されないが１ｎｍ以上が好ましい。この平均粒子径は、例えばレーザー回折法などによる粒度分布測定装置等を用いて質量平均値Ｄ50（即ち、累積質量が５０％となるときの粒子径又はメジアン径）などとして求めることができる。なお、粉末を分散させる溶媒は水でも有機溶媒でもよく、有機溶媒としては、特に制限はないが、エタノール、アセトン、メタノール、イソプロピルアルコール等が例示され、これらの中ではエタノールが好適に使用される。
【００１８】
上記スラリー中の粉末の分散量に特に制限はないが、本発明においては、良好かつ効率的に粉末を塗着させるために分散量が質量分率１％以上、特に１０％以上、更には２０％以上のスラリーとすることが好ましい。なお、分散量が多すぎても均一な分散液が得られないなどの不都合が生じるため、上限は質量分率７０％以下、特に６０％以下、更には５０％以下とすることが好ましい。
【００１９】
本発明では、上記スラリーを焼結磁石体に塗布し乾燥させて粉末を焼結磁石体表面に塗布する方法として、塗工槽に上記スラリーを連続的に供給してオーバーフローさせると共に、複数の上記焼結磁石体をネットベルトコンベア上に並べて連続的に水平搬送して該塗工槽内の上記スラリー中を通過させ該焼結磁石体にスラリーを塗布した後、焼結磁石体を乾燥させる方法を採用する。具体的には、図１に示した塗布装置を用いて粉末の塗布操作を行うことができる。
【００２０】
即ち、図１は、本発明の一実施例にかかる希土類化合物の塗布装置を示す概略図であり、この塗布装置は、ネットベルトコンベア５で上記焼結磁石体を水平搬送し、内槽（塗工槽）１に収容された上記スラリー中を通過させてスラリーを塗布した後、図示しない余滴除去ゾーンでスラリーの余滴を除去した後、図示しない乾燥ゾーンで乾燥させてスラリー中の溶媒を除去することにより、上記希土類化合物の粉末を焼結磁石体に塗布するものである。
【００２１】
上記内槽１は、上記スラリーが収容され、このスラリー９に上記焼結磁石体を浸漬してスラリー９を該焼結磁石体表面に塗布するための塗工槽であり、この内槽１はより大きな外槽２内に配置され、該外槽２内に収容された状態となっている。この内槽１と外槽２とはポンプ３１と配管３２とを具備したスラリー返送手段３によって接続されており、このスラリー返送手段３によって上記スラリー９が連続的に上記内槽１の下部へと供給され、このスラリー９を内槽１の上部からオーバーフローさせると共に、内槽１から溢れ出たスラリーが上記外槽２に受容され、上記スラリー返送手段により再び内槽１へと返送供給されるようになっている。つまり、所定量の上記スラリー９が、内槽１−外槽２−スラリー返送手段３−内槽１と循環するようになっている。
【００２２】
ここで、図１の装置では、上記スラリー返送手段３の配管３２の途中に貯液槽４が配設されており、この貯液槽４に上記外槽２から排出されたスラリー９を一旦貯留した後、上記内槽１にスラリー９を返送供給するようになっている。そして、この貯液槽４において、スラリー９の液量、温度などを管理するようになっている。また、スラリー返送手段３には流量計３３が設けられており、スラリーの循環流量を調節し管理するようになっている。ここで、スラリー温度は、特に制限されるものではないが、通常は１０℃〜４０℃とすればよい。なお、スラリーの液量及び循環流量の調節については後述する。
【００２３】
上記内槽（塗工槽）１は、図２に示したように、上端面が解放した箱型の容器であり、互いに対向する２つの側壁１１，１１の上端部中央がそれぞれ四角形に切り欠かれてネットベルト通過口１２，１２が形成されている。また、内槽１内の底部には上記返送手段３の配管３２が接続されており、この返送手段３の配管３２から内槽（塗工槽）１の底部に上記スラリー９が連続的供給され、上記ネットベルト通過口１２，１２を含む内槽１上端部からスラリーがオーバーフローするようになっている。このとき、スラリーの供給量（スラリーの循環流量）を調節することにより、内槽１内のスラリー液面を、図２中に一点鎖線９１で示したように、ネットベルト通過口１２，１２の高さ方向中間部乃至上部の位置に保持し得るようになっている。なお、上記ネットベルト通過口１２は、貫通穴状の開口としてもよく、形成位置も側壁１１，１１の高さ方向中間部から上端部の任意の位置とすることができる。なお、図１，２では、上記内槽１，外槽２を説明の便宜上四角形としたが、これら内槽や外槽の形状に制限はない。また、内槽１に設けられた上記ネットベルト通過口１２の形状も図２に示された四角形に限定されるものではなく、後述するネットベルトコンベアが良好に流通し得るものであればよい。
【００２４】
図１中、５はモータ５１により駆動されて循環するネットベルトコンベアであり、その上側の水平移動領域が、上記外槽２内、内槽１内を通過するようになっている。また、図中８はモータ８１により駆動されて循環する押えネットベルトであり、その下側の水平移動領域が、上記ネットベルトコンベア５のネットベルト上を覆って該ネットベルトコンベア５と同期して移動し、ネットベルトコンベア５と共に上記外槽２内、内槽１内を通過するようになっている。そして、図２に示されているように、上記焼結磁石体１０がこのネットベルトコンベア５と押えネットベルト８との間に保持されて水平搬送されるようになっている。
【００２５】
なお、上記押えネットベルト８は、ネットの自重によって焼結磁石体１０の動きを止めることにより、焼結磁石体１０を上記スラリー９に浸漬した際や、場合によっては後述する余滴除去時及び乾燥時にも、ネットベルトコンベア５上に載置された焼結磁石体１０がスラリーの液流や噴射空気によって動いてしまいネットベルトコンベア５上の磁石体同士が接触してしまうのを防止するものである。よって、焼結磁石体１０に十分な重さがあり、スラリー液流や噴射空気によって焼結磁石体１０が動くことのない場合には、押えネットベルト８は省略することもできる。
【００２６】
上記ネットベルトコンベア５と押えネットベルト８は、図２に示されているように、焼結磁石体１０を保持した状態で、上記内槽（塗工槽）１の一方のネットベルト通過口１２を通って内槽１内に収容されているスラリーに浸漬され、他方のネットベルト通過口１２を通って内槽１から排出される。
【００２７】
ここで、上記スラリー９の循環流量は、上記内槽１の容量や上記ネットベルト通過口１２の開口面積などに応じて、内槽１内のスラリー液面９１（図２参照）がネットベルトコンベア５と押えネットベルト８との間に保持された焼結磁石体１０よりも高い位置となるように調節される。この場合、比重２．０までの高比重対応マグネットポンプやスラリーポンプを用いることにより、１５〜５００Ｌ／ｍｉｎの範囲で循環流量を調節することができるが、例えば容量が０．５Ｌ〜２０Ｌ程度の内槽１であれば、３０〜２００Ｌ／ｍｉｎの範囲で循環流量を調節して、内槽１内のスラリー液面９１を上記のように制御することが好ましい。この場合、流量が３０Ｌ／ｍｉｎ未満では、上記スラリー液面９１を搬送される上記焼結磁石体１０よりも高く維持することが難しく、また循環系内に希土類化合物粉末同士の固着や凝集が生じ易くなって希土類化合物が系内に堆積しやすくなる。一方、２００Ｌ／ｍｉｎを超える流量でスラリーを循環させても特にメリットはなく、むしろスラリーを周囲に撒き散らすことになりやすく、何よりも電力消費のムダとなる。そして、スラリー９の総量は、上記循環流量を確実に維持することができる十分な量とすればよい。
【００２８】
上記ネットベルトコンベア５や押えネットベルト８のネットベルトは、焼結磁石体を安定的に保持して水平搬送することができるネット状のベルトであればいずれものでも良いが、通常は金属線をネット状に編んだものが好ましく用いられる。この場合、特に制限させるものではないが、スプロケット駆動を採用して安定した走行を達成することができることからチェーン付のネットベルトが好ましく用いられる。
【００２９】
このようなネットベルトとしては、ステンレススチール線からなるロッド（力骨）とスパイラル（螺旋）でネットが構成され、このネットにバーピン等を用いてチェーンを取り付けたネットベルトが好ましく用いられる。
【００３０】
このネットベルトコンベア５や押えネットベルト８のネットベルトは、焼結磁石体と共に上記スラリー中に浸漬され塗布されるため、なんの処理も施されていないステンレススチールの状態であると希土類化合物粉末が堆積して線径が太くなり、ひいてはネットの網目が詰まって焼結磁石体１０へのスラリー塗布に不都合を生じる虞がある。そのため、特に制限されるものではないが、これらネットベルトにコーティングを施してスラリーを付着しにくくすることが好ましい。コーティングの種類としては、特に限定されるものではないが、耐摩耗性と撥水性に優れることからポリテトラフルオロエチレン（テフロン（登録商標））などのフッ素樹脂コーティングを施すことが好ましい。更に、特に図示していないが、ネットベルトコンベア５や押えネットベルト８を通過させて洗浄する超音波洗浄槽を設け、常にネットベルトを洗浄して希土類化合物粉末の付着を防止するように構成してもよい。この場合、洗浄液は水あるいは有機溶剤が用いられ、２６〜１００ｋＨｚ程度の周波数で超音波洗浄を行えばよい。
【００３１】
また、特に制限されるものではないが、上記ネットベルトコンベア５のネットベルト上面や上記押えネットベルト８の下面に多数の突起を設け、この突起上に焼結磁石体１０を保持するように構成してネットベルトと焼結磁石体表面の接触部をできるだけ小さくし、焼結磁石体１０の表面全体がより良好にスラリーと接触するようにすることが好ましい。この場合、上記突起は、ネットベルトを構成するスパイラル部を三角形に折り曲げ上方に突出させて形成することができ、このような突起を多数形成して、焼結磁石体１０の少なくとも２カ所が突起の頂点と接触するように設定することが好ましい。
【００３２】
これらネットベルトを形成するステンレススチール線の線径は、ロッド径及びスパイラル径ともに、１ｍｍ未満であると長期間の使用に耐えられずに変形しやすくなるため、特に制限されるものではないが１ｍｍ以上とすることが好ましい。また、ネットのピッチはスパイラルピッチ及びロッドピッチともに３ｍｍ以上とすることが好ましい。このようにネットベルトコンベア５や押えネットベルト８の線径やピッチを調整することにより、良好なネットベルトの耐久性と粉末塗布量を得ることができる。即ち、ネットベルトコンベア５上に載置された焼結磁石体１０はネットベルトのスチール線との接点が生じるため、線径とピッチは塗布量の均一性に少なからず影響する。更に、押えネットベルト８を省略した場合には、ネットと接触しない上側の面との塗布量の差が大きくなりやすく、線径とピッチを調整することは、強度と耐久性と共に、スラリーを焼結磁石体表面に滞りなく通す適当な空間を形成して、塗布量の均一性を向上させることになる。
【００３３】
なお、上記ネットベルトコンベア５及び押えネットベルト８の幅と搬送速度（循環速度）は、処理対象の焼結磁石体１０の形態（大きさ，形状）や装置に求められる処理能力に応じて適宜設定され、特に制限されるものではないが、搬送速度については２００〜２０００ｍｍ／ｍｉｎ、特に４００〜１２００ｍｍ／ｍｉｎとすることが好ましく、搬送速度が２００ｍｍ／ｍｉｎ未満では工業的に十分な処理能力を達成することが難しく、一方２０００ｍｍ／ｍｉｎを超えると、例えば後述する余滴除去ゾーン及び乾燥ゾーンでの処理で乾燥不良が発生しやすくなり、確実な乾燥を行うためにブロワーを大型化したり台数を増やす必要が生じ、余滴除去ゾーンや乾燥ゾーンの規模が大きくなってしまうなどの不都合を生じる場合がある。
【００３４】
図１には特に図示していないが、この塗布装置には、上記スラリー９が塗布され上記外槽２から排出された焼結磁石体１０表面からスラリー９の余滴を除去する余滴除去ゾーン、余滴除去を行った焼結磁石体１０を乾燥させスラリー９の溶媒を除去して上記希土類化合物粉末の塗膜を形成する乾燥ゾーンが設けられている。この場合、これら余滴除去ゾーン及び乾燥ゾーンを通過する別途設けられた搬送機構にスラリーを塗布した焼結磁石体１０を移してこれら余滴除去処理及び乾燥処理を行うこともできるが、上記ネットベルトコンベア５と押えネットベルト８との間に保持された状態で上記内槽１及び外槽２から排出され水平機搬送される焼結磁石体１０をそのままネットベルトコンベア５及び押えネットベルト８により搬送して上記余滴除去ゾーン及び乾燥ゾーンを順次通過させ上記余滴除去及び乾燥処理を行うように構成してもよい。以下、特に説明のない場合は、このように外槽２から排出され焼結磁石体１０をそのままネットベルトコンベア５及び押えネットベルト８により搬送して上記余滴除去ゾーン及び乾燥ゾーンを順次通過させる場合について説明する
【００３５】
上記余滴除去ゾーン及び乾燥ゾーンの構成は特に制限されるものではないが、例えば、それぞれ押えネットベルト８が重ねられたネットベルトコンベア５の上下両側に空気噴射ノズルを配設してなる余滴除去手段及び乾燥手段を設け、水平搬送される焼結磁石体１０に余滴除去手段のノズルから空気を噴射して余滴を除去した後、乾燥手段のノズルから温熱風を噴射して乾燥を行うようにすればよい。この場合、上記余滴除去手段及び乾燥手段を構成するノズルは、特に制限されるものではないが、上記ネットベルトコンベア５の幅に応じた長さのスリット型ノズルが好ましく用いられ、上記ネットベルトコンベア５の上下両側に配設されるが、その配置は上下対向した状態、上下千鳥状など適宜な配列とすればよい。
【００３６】
ここで、乾燥手段による温熱風の温度は、特に制限されるものではないが、上記スラリー９を構成する溶媒の沸点（ＴB）の±５０℃の範囲で、乾燥時間（搬送速度や乾燥ゾーンの長さ）、焼結磁石体の大きさや形状、スラリーの濃度や塗布量などに応じて適宜調整すればよい。例えば、スラリーの溶媒として水を用いた場合には４０℃〜１５０℃、好ましくは６０℃〜１００℃の範囲で温熱風の温度を調節すればよい。なお、場合によっては乾燥を速めるために、上記余滴除去手段により噴射する空気も同様の温熱空気とすることができる。
【００３７】
また、上記余滴除去手段や乾燥手段のノズルから噴射する空気や温熱風の風量は、焼結磁石体１０の搬送速度、余滴除去ゾーン６や乾燥ゾーン７の長さ、焼結磁石体１０の大きさや形状、スラリーの濃度や塗布量などに応じて適宜調節され、特に制限されるものではないが、通常は３００〜２５００Ｌ／ｍｉｎの範囲内、特に５００〜１８００Ｌ／ｍｉｎの範囲内で調節することが好ましい。
【００３８】
なお、上記余滴除去ゾーン（余滴除去手段）は、必ずしも必須の構成ではなく場合によっては省略することも可能であり、乾燥ゾーン（乾燥手段）で乾燥と同時に余滴除去を行うこともできるが、焼結磁石体１０の表面に余滴が存在したまま乾燥が行われると粉末の塗布ムラとなりやすいため、余滴除去ゾーン（余滴除去手段）で確実に余滴を除去した後に乾燥を行うことが好ましい。
【００３９】
ここで、特に制限されるものではないが、上記余滴除去ゾーン及び乾燥ゾーンを覆うチャンバーを設けることができる。このようにチャンバーで余滴除去ゾーンや乾燥ゾーンを覆い、該チャンバー内を集塵機により吸引して集塵することにより、余滴除去や乾燥の際に焼結磁石体１０の表面から除去された希土類化合物の粉末を回収する集塵手段を設けることが好ましく、これにより貴重な希土類元素を含む希土類化合物を無駄にすることなく、希土類化合物粉末の塗布を行うことができる。また、このような集塵手段を設けることにより、乾燥時間を速めることができ、更に内槽１、外槽２及びスラリー返送手段３等からなるスラリー塗布部に温熱風が回り込むことを可及的に防止して、温熱風によりスラリー溶媒が蒸発することを効果的に防止することができる。なお、集塵機は湿式でも乾式でもよいが、上記作用効果を確実に達成するためには、上記余滴除去手段及び乾燥手段のノズルからの吹き出し風量よりも大きい吸込能力を持つ集塵機を選定することが好ましい。
【００４０】
この塗布装置を用いて、上記焼結磁石体１０の表面に上記Ｒ2の酸化物、フッ化物、酸フッ化物、水酸化物又は水素化物（Ｒ2はＹ及びＳｃを含む希土類元素から選ばれる１種又は２種以上）から選ばれる１種又は２種以上を含有する粉末（希土類化合物の粉末）を塗布する場合は、まず、この粉末を溶媒に分散させた上記スラリー９を上記内槽１及び貯液槽４に収容し、上記スラリー返送手段３のポンプ３１で該スラリー９を内槽１へと連続的に供給し、上記ネットベルト通過口１２，１２を含む内槽１の上部からオーバーフローさせ、これを上記外槽２で受容し、貯液槽４に戻すとともに、これを再びスラリー返送手段３によって内槽１へと返送して循環させる。これによりスラリー１は十分に撹拌されながら常に一定量が内槽１内に収容された状態となり、図２に示されているように、内槽１内のスラリー液面９１が上記ネットベルトコンベア５及び押えネットベルト８よりも高い位置に保持される。
【００４１】
この状態で、上記ネットベルトコンベア５の水平搬送部の上流側に、焼結磁石体１０を並べて載置し、この焼結磁石体１０を該ネットベルトコンベア５と上記押えネットベルト８との間に保持した状態で所定速度で水平搬送する。
【００４２】
そして、この焼結磁石体１０は、図２に示されているように、上記ネットベルトコンベア５と上記押えネットベルト８との間に保持された状態で、上記一方のネットベルト通過口１２から内槽１内に進入し上記スラリー９に浸漬された状態でこのスラリー９中を通過して他方のネットベルト通過口１２から内槽１外へと排出される。これにより、複数の焼結磁石体１０に対して連続的にスラリー９が塗布される。
【００４３】
このスラリー９が塗布された焼結磁石体１０はネットベルトコンベア５と押えネットベルト８との間に保持された状態で更に水平搬送され、上記余滴除去ゾーンを通過して上述のとおり余滴が除去され、次いで乾燥ゾーンに進入して上記乾燥操作が施されてスラリー９の溶媒が除去され、希土類化合物の粉末が焼結磁石体１０の表面に固着して、希土類化合物の粉末からなる塗膜が焼結磁石体１０の表面に形成される。
【００４４】
このようにして希土類化合物の粉末が塗布され上記乾燥ゾーンから排出された焼結磁石体１０をネットベルトコンベア５から回収し、熱処理して希土類化合物中の上記Ｒ2を焼結磁石体に吸収拡散させることにより、希土類永久磁石を得るものである。
【００４５】
ここで、上記塗布装置を用いた希土類化合物の塗布操作を複数回繰り返して希土類化合物の粉末を重ね塗りすることにより、より厚い塗膜を得ることができると共に、塗膜の均一性をより向上させることもできる。塗布操作の繰り返しは、１台の装置に複数回通して上記塗布操作を繰り返せばよいが、上記塗布装置を１モジュールとし、求める塗膜の厚さなどに応じて、例えば２〜１０モジュールを直列に配置し、上述したスラリー塗布から乾燥までの粉末塗布プロセスをモジュールの台数分繰り返すようにしてもよい。この場合、各モジュール間の連絡はロボットや中間搬送ベルト等を用いて焼結磁石体１０を次のモジュールのネットベルトコンベア５上へと移せばよい。また、上記ネットベルトコンベア５と押えネットベルト８を各モジュール間を貫く共通設備とし、このネットベルトコンベア５と押えネットベルト８で上記焼結磁石体をこれら複数のモジュールを通過させることにより、上記粉末塗布プロセスを複数回繰り返すようにしてもよい。
【００４６】
スラリー塗布から乾燥までの粉末塗布プロセスを複数回繰り返すことにより、薄く重ね塗りを行って所望の厚さの塗膜とすることができ、薄く重ね塗りすることにより乾燥時間を短縮して時間的効率を向上させることが可能となる。また、１台の装置で塗布操作を繰り返したり、各モジュールのネットベルトコンベア５間で焼結磁石体の移し替えを行うようにした場合には、移し替えの際にネットベルトコンベア５や押えネットベルト８との接点の位置がずれることになることと、薄く多層塗りすることとの効果が相まって得られる塗膜の均一性が更に向上する。
【００４７】
このように、上記塗布装置を用いて希土類化合物の粉末の塗布が行われる本発明の製造方法によれば、塗工槽（内槽１）の上部からスラリーをオーバーフローさせた状態で焼結磁石体１０にスラリー９を浸漬塗布するように構成されているため、スラリー９を常に一定の状態に維持しながら浸漬塗布を行うことができ、またネットベルトコンベア５で搬送しながらスラリー９の塗布／乾燥を行うので複数の焼結磁石体１０に対して連続的に希土類化合物粉末の塗布処理を行うことができ、更にネットベルトコンベア５で水平に搬送しながら塗布と乾燥を行うので、小さな間隔で多数個の焼結磁石体１０を並べて搬送しても前後の焼結磁石体が互いに接触することなく、極めて効率的に連続処理を行うことができ、容易に自動化することもできる。よって、希土類化合物粉末の塗着量を均一化することができると共に、塗着量のコントロールも正確に行うことでき、ムラのない均一な希土類化合物粉末の塗膜を効率よく形成することができるものである。そして、この粉末が均一に塗布された焼結磁石体を熱処理して上記Ｒ2で示された希土類元素を吸収拡散させることにより、保磁力が良好に増大された磁気特性に優れた希土類磁石を効率的に製造することができるものである。
【００４８】
なお、上記Ｒ2で示される希土類元素を吸収拡散させる上記熱処理は、公知の方法に従って行えばよい。また、上記熱処理後、適宜な条件で時効処理を施したり、更に実用形状に研削するなど、必要に応じて公知の後処理を施すこともできる。
【実施例】
【００４９】
以下、本発明のより具体的な態様について実施例をもって詳述するが、本発明はこれに限定されるものではない。
【００５０】
［実施例１〜３］
Ｎｄが１４．５原子％、Ｃｕが０．２原子％、Ｂが６．２原子％、Ａｌが１．０原子％、Ｓｉが１．０原子％、Ｆｅが残部からなる薄板状の合金を、純度９９質量％以上のＮｄ、Ａｌ、Ｆｅ、Ｃｕメタル、純度９９．９９質量％のＳｉ、フェロボロンを用いてＡｒ雰囲気中で高周波溶解した後、銅製単ロールに注湯するいわゆるストリップキャスト法により薄板状の合金とした。得られた合金を室温にて０．１１ＭＰａの水素化に曝して水素を吸蔵させた後、真空排気を行ないながら５００℃まで加熱して部分的に水素を放出させ、冷却してから篩いにかけて、５０メッシュ以下の粗粉末とした。
【００５１】
上記粗粉末を、高圧窒素ガスを用いたジェットミルで粉末の重量中位粒径５μｍに微粉砕した。得られたこの混合微粉末を窒素雰囲気下１５ｋＯｅの磁界中で配向させながら、約１ｔｏｎ／ｃｍ2の圧力でブロック状に成形した。この成形体をＡｒ雰囲気の焼結炉内に投入し、１０６０℃で２時間焼結して磁石ブロックを得た。この磁石ブロックをダイヤモンドカッタ−を用いて全面研削加工した後、アルカリ溶液、純水、硝酸、純水の順で洗浄し乾燥させて、１７ｍｍ×１７ｍｍ×２ｍｍ（磁気異方性化した方向）のブロック状磁石体を得た。
【００５２】
次いで、フッ化ディスプロシウムの粉末を質量分率４０％で水と混合し、フッ化ディスプロシウムの粉末をよく分散させてスラリーを調製し、図１，２に示された上記塗布装置（上述した余滴除去ゾーン及び乾燥ゾーンを含む）を用いて、このスラリーを上記磁石体に塗布し乾燥させて、フッ化ディスプロシウム粉末からなる塗膜を形成した。その際、保磁力増大効果がピークとなる塗布量まで塗布、余滴除去、乾燥を繰り返した。また、塗布装置のネットベルトコンベア５及び押えネットベルト８として下記表１に示した三種類のステンレススチール製ネットベルトを用意し、表２に示したとおり実施例１〜３でそれぞれ異なるネットベルトを用いた。なお、塗布条件は次のとおりとした。
【００５３】
塗布条件
内槽１の容量：  １Ｌ
スラリーの循環流量：  ９０Ｌ／ｍｉｎ
搬送速度：  ７００ｍｍ／ｍｉｎ
除滴及び乾燥時の風量：  １０００Ｌ／ｍｉｎ
乾燥時の温熱風の温度：  ８０℃
【００５４】
この表面にフッ化ディスプロシウム粉末の薄膜を形成した磁石体をＡｒ雰囲気中、９００℃で５時間熱処理して吸収処理を施し、更に５００℃で１時間時効処理して急冷することにより希土類磁石を得た。図３に示した磁石の中央部及び端部の９点の場所から２ｍｍ×２ｍｍ×２ｍｍに磁石体を切り出し、その保磁力を測定した。結果を表２に示す。
【００５５】
【表１】
0006369385.tif 000002
【００５６】
【表２】
0006369385.tif 000003
【００５７】
表２のとおり、いずれの希土類磁石も粒界拡散処理により良好な保磁力増大効果が得られたが、フラットコンベア（実施例１）や厚み一定型コンベア（実施例２）では、ステンレス線と磁石の接している面積が多く、接触している箇所では希土類化合物粉が磁石に塗着されにくいため薄い状態となり、逆にその近傍が厚く塗着される傾向にあり、塗着量にも保磁力増大量もややばらつきがみられる。それに対し、三角螺旋型のネットベルトの場合（実施例３）、希土類化合物粉が磁石面内全域にいきわたることにより、ばらつきの少ないより安定した保磁力増大量が得られている。
【００５８】
［実施例４〜６及び比較例１］
実施例３と同様の塗布装置を用い、同様に作成した焼結磁石体に同様のスラリーを同様の条件で塗布し乾燥させて、磁石体にフッ化ディスプロシウム粉末からなる塗膜を形成した。その際、図１の塗布装置（上述した余滴除去ゾーン及び乾燥ゾーンを含む）による、スラリー塗布→余滴除去→乾燥を１回の塗布として、それを２回（比較例１，実施例４）、３回（実施例５）、６回（実施例６）繰り返し、多層塗りを行った。この場合、比較例１については、２回の塗布を行うが１回目塗布後の乾燥をスキップした。各希土類磁石表面に塗布されたフッ化ディスプロシウム粉末の塗布量比率（保磁力増大効果が平衡状態となる塗布量を１．００としたときの塗布量の比）を測定した。結果を表３に示す。
【００５９】
得られた各焼結磁石体を実施例３と同様に熱処理し、希土類磁石を得た。得られた各希土類磁石につき下記方法により保磁力増大量を評価した。結果を表３に示す。なお、対照として繰り返し塗布を行わずに、１モジュールの塗布処理を行い、熱処理した場合についても同様に塗布量比率及び保磁力増大量を測定した。結果を表３に併記する。
【００６０】
［保磁力増大量の測定］
得られた各希土類磁石の中央部及び端部の９点の場所からそれぞれ２ｍｍ×２ｍｍ×２ｍｍに磁石体を切り出し、その保磁力を測定して保磁力の増大量を算出した。保磁力増大量は９枚の磁石片の平均値とした。
【００６１】
【表３】
0006369385.tif 000004
【００６２】
表３に示されているように、スラリー塗布→余滴除去→乾燥を１回の塗布として、これを複数回繰り返すことにより、塗着量を調節することができる。また、ネット跡がずれて塗着量の均一性が向上し、これにより保磁力増大のばらつきを小さくすることができるものである。
なお、比較例１のように、乾燥を行わずに２回目の塗布を行うと、２回目の塗布槽内の溶媒で１回目に塗着した希土類化合物分を落すことにしかならず、十分な重ね塗りの効果を得ることができない。
【符号の説明】
【００６３】
１  内槽（塗工槽）
１１  互いに対向する２つの側壁
１２  ネットベルト通過口
２  外槽
３  スラリー返送手段
３１  ポンプ
３２  配管
３３  流量計
４  貯液槽
５  ネットベルトコンベア
５１  モータ
８  押えネットベルト
８１  モータ
９  スラリー
９１  スラリー液面
１０  焼結磁石体
【図１】
0006369385.tif 000005
【図２】
0006369385.tif 000006
【図３】
0006369385.tif 000007